Способ получения наночастиц коллоидного золота со средним диаметром 25-30 нм

Способ получения наночастиц коллоидного золота путем восстановления золотохлористоводородной кислоты цитратом натрия, и включающий следующие стадии: на магнитной мешалке устанавливают температуру 300°С и режим перемешивания 375 об/мин; в колбу Эрленмейера добавляют 49,23 мл деионизированной воды комнатной температуры и вносят перемешивающий стержень магнитной мешалки; колбу с водой устанавливают на магнитную мешалку; через 6 мин вносят 0,058 мл 10%-ного раствора золотохлористоводородной кислоты, причем указанное время фиксируется секундомером от момента постановки колбы с содержимым на плитку и начала нагрева до начала стекания конденсата по стенкам дефлегматора и/или колбы, кипятят 2 мин и вносят 0,72 мл 1%-ного раствора 5,5-водного цитрата натрия; при переходе цвета раствора с синего на красный меняют режим перемешивания на магнитной мешалке с 375 об/мин на 500 об/мин и снижают температуру с 300°С до 200°С, раствор кипятят еще в течение 20 мин; через 20 мин отсоединяют колбу от обратного холодильника и снимают с магнитной мешалки; колбу с раствором наночастиц коллоидного золота оставляют при комнатной температуре на 18 ч.